(57)【要約】  【課題】  縁部のほつれが抑制され、裁断の自由度が高い伸縮性たて編地、伸縮性たて編地を含むボンデッドファブリックおよびその衣料を提供する。【解決手段】  伸縮性たて編地であって、非弾性糸と弾性糸とを同行させ、各編針において非弾性糸と弾性糸とを共に開き目により１×１トリコットに編成された伸縮性たて編地および、それを複数枚重ね貼り合わせたボンデッドファブリックは、ほつれが抑制され、縁部の縁始末が不要である。そのような伸縮性たて編地またはボンデッドファブリックを用いている衣料は、縁部の縁始末をしなくてもよい。また、そのような衣料は、衣料の縁ラインが外衣に現れ、外観を損なったり、着用感を損なわない。【選択図】  図１
2004169262.tif 000002
【特許請求の範囲】
【請求項１】
非弾性糸と弾性糸とを同行させ、かつ、各編針において非弾性糸と弾性糸とが共に開き目により１×１トリコットに編成されていることを特徴とする伸縮性たて編地。
【請求項２】
２．５４ｃｍ当たり５５ウエールを超える密度に仕上加工されている請求項１に記載の伸縮性たて編地。
【請求項３】
非弾性糸のランナーを弾性糸のランナーよりも大きくし、かつ、非弾性糸のランナーを７０〜１５０ｃｍ／ラック、弾性糸のランナーを５０〜１２０ｃｍ／ラックにして編成されている請求項１または２に記載の伸縮性たて編地。
【請求項４】
プレセットおよび／またはヒートセットを施されている請求項１、２または３に記載の伸縮性たて編地。
【請求項５】
部分的に、他の部分よりも繊度の大きな弾性糸を編糸に用い締付パワー強化部分として編成されている請求項１〜４のいずれかに記載の伸縮性たて編地。
【請求項６】
更なる弾性糸が挿入されている請求項１〜５のいずれかに記載の伸縮性たて編地。
【請求項７】
更なる非弾性糸が挿入されている請求項１〜６のいずれかに記載の伸縮性たて編地。
【請求項８】
請求項１〜７のいずれかに記載の伸縮性たて編地を複数枚重ね、貼り合せて形成されているボンデッドファブリック。
【請求項９】
伸縮性たて編地の編成方向が、逆方向になるように重ねて貼り合せて形成されている請求項８記載のボンデッドファブリック。
【請求項１０】
請求項１〜７のいずれかに記載の伸縮性たて編地と、前記伸縮性たて編地以外の布又はフィルムとを組み合わせて重ね、貼り合せて形成されているボンデッドファブリック。
【請求項１１】
請求項１〜７のいずれかに記載の伸縮性たて編地を含んで形成されている衣料。
【請求項１２】
前記伸縮性たて編地を、編み方向に対し３度以上かつ１７７度以下の角度で裁断し、裁断されたままの状態で縁部始末不要な縁が衣料の少なくともいずれかとなる様、その裁断されたままの状態で縁始末不要な縁を有する部片を含んで形成されている請求項１１に記載の衣料。
【請求項１３】
請求項８、９または１０に記載のボンデッドファブリックを含んで形成されている衣料。
【発明の詳細な説明】
【技術分野】
【０００１】
本発明は、非弾性糸と弾性糸とを併用して編成した伸縮性たて編地、前記編地を使用することによって得られる、ボンデッドファブリックおよびそれらの衣料に関する。
【背景技術】
【０００２】
従来より、例えば衣料の裾部などの縁は、裁断したままの状態では、縁部が解れてしまうので、解れを防止するために、何らかの縁始末をする必要があった。この縁始末の方法としては、衣料の部位や素材によって様々であり、例えば、布端を折り返して２重に縫合したり、別布やテープ状物を断面略Ｕ字状に生地の縁部に被せて縫合する等の方法がある。しかし、この縁始末は衣類の縫製作業において負担が大きい。しかも縁始末を施した衣料は、その部分が厚くなり、そのような衣料の上にタイトな外衣を着用した場合など、その衣料の縁ラインが凸条になって外衣に現れ、外観を損なったり、厚くなった縁始末部が着用感を損なうなどの問題があった。
【０００３】
そのような問題を解決するため、従来では、上下に連続した１枚の部片を衣料に使用し、糸抜きによって縁始末不要な縁部を形成する方法が知られている（下記特許文献１の図２および段落［００１９］、［００２０］参照。特許文献２の図３および段落［００１４］参照。特許文献３の図１および段落［００２０］参照。）。しかし、糸抜きにより形成された縁始末不要な縁部の場合は、縁部形状が直線とならざるを得ず、上下縁部共に糸抜きにより縁部を形成する場合は、上下縁部のラインは平行になる部片とせざるを得なかった。また、上下縁部のラインが非平行な部片を衣料に使用する場合は、少なくとも一方の縁部は縁始末をせざるを得ないといった制約があった。
【特許文献１】特開２０００−３０３３３１号公報
【特許文献２】特許第２９９７４３２号公報
【特許文献３】特許第３０５４３８４号公報
【発明の開示】
【発明が解決しようとする課題】
【０００４】
そこで、本発明の目的は、縁部のほつれが抑制された、裁断の自由度が高い伸縮性たて編地、そのような伸縮性たて編地を含むボンデッドファブリック、およびそれらの衣料を提供することである。
【課題を解決するための手段】
【０００５】
前記目的を達成するために、本発明の伸縮性たて編地は、非弾性糸と弾性糸とを同行させ、かつ、各編針において非弾性糸と弾性糸とが共に開き目により１×１トリコットに編成されていることを特徴とする伸縮性たて編地である。
【０００６】
さらに、本発明にボンデッドファブリックは、本発明の伸縮性たて編地を含むボンデッドファブリックである。
【０００７】
さらに、本発明の衣料は、本発明の伸縮性たて編地を含む衣料、または本発明のボンデッドファブリックを含む衣料である。
【発明の効果】
【０００８】
本発明の伸縮性たて編地は、縁部のほつれが少なく、裁断の自由度が高いという利点がある。また、本発明のボンデッドファブリックは、縁部のほつれが更に少なく、裁断の自由度が更に高いという利点がある。本発明の衣料は、そのような伸縮性たて編地またはボンデッドファブリックを用いているので、縁部の縁始末をしなくてもよく、その衣料の縁ラインが外衣に現れ、外観を損なったり、着用感を損なわないという利点がある。
【発明を実施するための最良の形態】
【０００９】
本発明の伸縮性たて編地において、２．５４ｃｍ（１インチ）当たり５５ウエールを超える密度に仕上加工されているのが好ましい。前記伸縮性たて編地が安定化されるからである。
【００１０】
本発明の伸縮性たて編地において、非弾性糸のランナーを弾性糸のランナーよりも大きく、かつ、非弾性糸のランナーを７０〜１５０ｃｍ／ラック、弾性糸のランナーを５０〜１２０ｃｍ／ラックにして編成するのが好ましい。前記伸縮性たて編地が安定化され、かつ適度に伸縮性になるからである。
【００１１】
本発明の伸縮性たて編地において、プレセットおよび／またはヒートセットを施されているのが好ましい。前記伸縮性たて編地が安定化され、かつ前記伸縮性たて編地の縁部のほつれが更に抑制されるからである。
【００１２】
本発明の伸縮性たて編地において、部分的に、他の部分よりも繊度の大きな弾性糸を編糸に用い締付パワー強化部分として編成されているのが好ましい。前記伸縮性たて編地を、部分的に締付パワーの強化部分が必要な衣料に形成する際に有用だからである。
【００１３】
本発明の伸縮性たて編地において、更なる弾性糸が挿入されているのが好ましい。あるいは、更なる非弾性糸が挿入されているのも好ましい。前記伸縮性たて編地に所望の緊締力を与え、伸びを抑制することができるからである。
【００１４】
本発明のボンデッドファブリックは、本発明の伸縮性たて編地を複数枚重ね、貼り合せて形成されているボンデッドファブリックである。このように複数枚重ねて貼り合せると、前記ボンデッドファブリックの縁部のほつれが抑制され、好ましい。また、このようなボンデッドファブリックは、薄い上に伸縮性があって、好ましい。なお、重ね、貼り合わせの際、伸縮性たて編地の編成方向が、逆方向になるように重ねて貼り合わされているのが好ましい。逆方向になるように重ねて貼り合せると、前記ボンデッドファブリックの引き裂けが更に抑制されるからである。
【００１５】
また、本発明のボンデッドファブリックは、本発明の伸縮性たて編地と、前記伸縮性たて編地以外の布又はフィルムとを組み合わせて重ね、貼り合せて形成されているボンデッドファブリックであってもよい。
【００１６】
本発明の衣料は、本発明の伸縮性たて編地を含んで形成されたことを特徴とする衣料である。この伸縮性たて編地は縁部のほつれが抑制されているので、縁部の縁始末をしなくてもよく、その衣料の縁ラインが外衣に現れ、外観を損なったり、着用感を損なわないという利点がある。この衣料は、前記伸縮性たて編地を、編み方向に対し３度以上かつ１７７度以下の角度で裁断し、裁断されたままの状態で縁部始末不要な縁が衣料の少なくともいずれかとなる様、その裁断されたままの状態で縁始末不要な縁を有する部片を含んで形成されるのが好ましい。本発明の伸縮性たて編地は、このように裁断された部片であれば、縁始末をしなくても、縁部のほつれが更に抑制されているからである。
【００１７】
本発明の衣料は、本発明のボンデッドファブリックを含んで形成されたことを特徴とする衣料である。このボンデッドファブリックは縁部のほつれが抑制されているので、この衣料は縁部の縁始末をしなくてもよく、その衣料の縁ラインが外衣に現れ、外観を損なったり、着用感を損なわないという利点がある。
【００１８】
この衣料は、前記ボンデッドファブリックの、編み方向に対し３度以上かつ１７７度以下の角度で裁断し、裁断されたままの状態で縁部始末不要な縁が衣料の少なくともいずれかとなる様、その裁断されたままの状態で縁始末不要な縁を有する部片を含んで形成されるのが好ましい。
【００１９】
また、この衣料は、前記ボンデッドファブリックに含まれる伸縮性たて編地の１つの編み方向に対し、３度以上かつ１７７度以下の角度（γ）で裁断し、別の伸縮性たて編地の編み方向に対し、１８０−γ（度）の角度で同形状に裁断して、重ね合わせて貼り合せて、裁断されたままの状態で縁部始末不要な縁が衣料の少なくともいずれかとなる様、その裁断されたままの状態で縁始末不要な縁を有する部片を含んで形成されるのが好ましい。
【００２０】
また、この衣料は、前記ボンデッドファブリックに含まれる伸縮性たて編地の１つの編方向に対し、３度以上かつ１７７度以下の角度で裁断し、別の布、フィルム等を同形状に裁断して、重ね合わせて貼り合せて、裁断されたままの状態で縁部始末不要な縁が衣料の少なくともいずれかとなる様、その裁断されたままの状態で縁始末不要な縁を有する部片を含んで形成されるのが好ましい。
【００２１】
以下、図面を参照しながら、本発明の実施形態についてさらに説明する。
【００２２】
（実施の形態１）
図１は、本発明の伸縮性たて編地の一例を示す図である。１は非弾性糸を、２は弾性糸を、矢印の方向は編地の編み方向を示す。この伸縮性たて編地は、非弾性糸１と弾性糸２が同行する１×１のトリコット組織で、非弾性糸１と弾性糸２のいずれもが開き目により編成されている伸縮性たて編地である。
【００２３】
本発明の伸縮性たて編地に用いる非弾性糸としては、例えば、ナイロンやポリエステルなどの合成繊維、レーヨンなどの半合成繊維のフィラメント糸を使用することができる。吸水性に富むナイロンはインナーウエア用編地の繊維として好適である。非弾性糸としては、細い方が編目を高密度にしやすい一方、細すぎると強度が弱くなってしまう。非弾性糸の繊度は、例えば３３〜２３１ｄｔｅｘ、好ましくは３３〜１５４ｄｔｅｘ、より好ましくは３３〜８９ｄｔｅｘ、さらに好ましくは３３〜７８ｄｔｅｘである。非弾性糸の繊度が３３〜２３１ｄｔｅｘであれば、編地を高密度にでき、かつ安定し強度のある編み組織とすることができるからである。非弾性糸の繊度は、３３〜５５ｄｔｅｘが編地を高密度にしやすく、かつ安定し強度のある編み組織とすることができるので、更に一層好ましい。
【００２４】
前記伸縮性たて編地に使用する弾性糸としては、特に制限はないが、例えばポリウレタン弾性糸やその被覆弾性糸を使用することができる。前記弾性糸は、細い方が編地を高密度とできる。前記弾性糸の繊度が１５４ｄｔｅｘ以上となると、裁断したままで縁部始末不要な状態が実現でき、伸度が少なくなる。従って、身体に密着する衣料に使用するには弾性糸の繊度は１５ｄｔｅｘ以上１５４ｄｔｅｘ以下が好ましい。前記弾性糸の繊度は、より好ましくは、１５〜１００ｄｔｅｘ、更に好ましくは３３〜８８ｄｔｅｘである。一方、１５４ｄｔｅｘよりも太い弾性糸は、伸度を要求しない衣料部位に使用することができる。また、２３１ｄｔｅｘ以上３９６ｄｔｅｘ以下の繊度の弾性糸でも、比較的柔らかい弾性糸であれば、裁断しても裁断したままの縁部がほつれにくい状態を実現できる。このような繊度の弾性糸は、伸度は少ないが、伸度を要求しない部位には使用しうる。
【００２５】
本発明の伸縮性たて編地は、編密度が高いほど好ましいが、例えば２．５４ｃｍ（１インチ）当たり例えば５５ウエールを超える高密度、好ましくは６０ウエールを超える高密度、より好ましくは６５ウエールを超える高密度、さらに好ましくは７０ウエール以上の高密度で編成される。このような高密度に編地を編成すれば、伸縮性たて編地の横伸びの割合が大きくなり、編目の美しさを維持しつつ、前記伸縮性たて編地の編目の安定性が向上するからである。
【００２６】
使用する編糸の繊度等にもよるが、具体的には、例えば総本数を３６００本として１３０インチのラッセル編機を使用する場合、前記伸縮性たて編地の仕上巾を１００〜１４０ｃｍ（一般的な編地では仕上巾を１６０ｃｍ前後）、より具体的には、１１０ｃｍ、１２０ｃｍ、１３０ｃｍなどにし、可能な範囲で高密度に編成したものが、伸縮性たて編地において編目の美しさを保持しつつ、その安定性を向上するために望ましい。
【００２７】
本発明の伸縮性たて編地は、非弾性糸のランナーを、弾性糸のランナーよりも大きくし、かつ非弾性糸のランナーを７０〜１５０ｃｍ／ラック、弾性糸のランナーを５０〜１２０ｃｍ／ラックにして編成するのが好ましい。
【００２８】
前記非弾性糸のランナーは、好ましくは８５〜１２０ｃｍ／ラック、より好ましくは９５〜１１５ｃｍ／ラックの範囲である。また、前記弾性糸のランナーは、好ましくは７０〜１１０ｃｍ／ラック、より好ましくは７５〜１０５ｃｍ／ラックの範囲である。非弾性糸のランナーに対する弾性糸のランナーは、７５〜９０％程度が好ましい。非弾性糸のランナーを弾性糸のランナーより大きくすると、前記伸縮性たて編地の横方向への適度な伸縮を付与できるからである。
【００２９】
尚、ここで、「ランナー」とは、一定コース数（これを「ラック」と言い、通常、４８０コースを１ラックとする）を編むのに使用する糸の長さ（ｃｍ）を言う。
【００３０】
前記伸縮性たて編地における非弾性糸のランナーＡと弾性糸のランナーＢの比率（Ａ／Ｂ）は、好ましくは１.１５以上、より好ましくは１.２以上、更に好ましくは１.３以上である。
【００３１】
尚、本発明で用いる裁断されたままの状態で縁始末不要な縁を形成しうる伸縮性たて編地には、レース生地を含まない。
【００３２】
前記伸縮性たて編地は、プレセットおよび／またはヒートセットを施しておくことが好ましい。このような処理により、編地の安定性、ほつれ防止などの効果を向上することが可能だからである。なお、このプレセットおよびヒートセットは、処理の装置の形状、プレセット処理時間、ヒートセット処理時間、前記伸縮性たて編地の種類、その厚さなどにもよるが、一定の温度より高い温度、例えば１８０℃より高い温度、好ましくは１８５℃より高い温度、より好ましくは１９０℃〜１９５℃の温度範囲で行うことができる。例えば１８０℃より高い温度で６チャンバー構成の装置を用いると、処理時間は例えば１５〜４０ｍ／分程度、好ましくは２０〜２６ｍ／分程度である。
【００３３】
前記伸縮性たて編地においては、部分的に他の部分よりも繊度の大きな弾性糸を編糸に用い、締付パワーを強化したい編地部分を一体に編成することができる。これは、弾性糸がループを形成するトリコット編組織で編み込まれていることを意味する。例えば、このような伸縮性たて編地を加工した部片やそれを複数枚積層したボンデッドファブリックは、部分的に締付パワーの強化部分が必要な衣類や袋物などを形成する際に有用であり、製造コスト低減にも役立つ。また、前記伸縮性たて編地に弾性糸および／または非弾性糸を挿入し、その繊度や挿入糸の密度を適宜に調整して、所要の伸度や伸縮パワーの編地を編成し、あるいは編目の安定性を向上させることができる。また、ファッション性をもたせるために、適宜に柄糸を挿入してもよい。
【００３４】
前記伸縮性たて編地は、前記の所要の編成条件にもとづき、ラッシェル編機、トリコット編機などのシングル機やダブルラッシェル機を適宣に選択して公知の手段により容易に編成することができる。編成された編地は、付加価値を高めるため、たとえば染色加工、加熱エンボス加工やパンチング加工によって各種の模様を施すなど、必要により各種の後加工を施すことができる。
【００３５】
前記伸縮性たて編地は、単独で縁部のほつれが少なく、縁部の縁始末が不要である編地として使用することもできる。前記伸縮性たて編地を単独で編地として使用する際には、例えばプレセットおよび／またはヒートセットを施すのが好ましい。熱可塑性の編糸がプレセットおよび／またはヒートセットの熱により編目が安定化されるからである。
【００３６】
（実施の形態２）
本実施形態では、本発明のボンデッドファブリックの好ましい形態について説明する。前記伸縮性たて編地は、複数枚を貼り合わせて積層し、ボンデッドファブリックにすることもできる。このようなボンデッドファブリックは、薄地で両面の編目が美しく、リバーシブル衣類などに極めて好適に用いることができる。前記伸縮性たて編地は、貼り合わせる編地同士の編み方向を同一方向または逆方向にして貼り合わせても良いが、逆方向にして貼り合せるのが好ましい。逆方向にして貼り合せると、縁部からの引き裂きが抑制されるからである。前記伸縮性たて編地は、通常、編地の表面を外側に、裏面を貼合面とする。
【００３７】
前記伸縮性たて編地は、前記伸縮性たて編地以外の布またはフィルムとを組み合わせて重ね、貼り合わせてもよい。前記布としては、例えば、他のたて編地、よこ編地、ジャージ、織物、不織布などの布を目的により適宜に選択して用いることができる。なお、前記布またはフィルムの層数は、限定されない。
【００３８】
前記伸縮性たて編地等の貼合手段としては、例えば、直接重ねた布等を熱融着させる方法、貼り合せる布の間にウレタンフォームを挟んで融着させる融着法、アクリル系、ウレタン系、ボリエステル系あるいは溶融性パウダなどの接着剤を用いて接着する方法が挙げられる。接着剤を用いて接着する方法には、ドクター方式、ローラ方式、反転方式、スプレー方式などがあり、これらの手段を適宜に選択することができる。
【００３９】
本発明のボンデッドファブリックは、必要により各種の後加工を施して付加価値を高めることができる。たとえばプリント加工、加熱エンボス加工、パンチング加工やオパール加工によって所要の模様を付与し、また、ブラジャーカップなどに使用するためにモールド加工によって所要の型付けを施こしてもよい。
【００４０】
（実施の形態３）
本実施形態では、本発明の伸縮性たて編地を含んで形成された衣料の好ましい形態について説明する。
本発明の衣料は、本発明の伸縮性たて編地を少なくとも部分的に用いて形成されて形成されていればよく、それ以外に限定されない。
【００４１】
本発明の衣料において、前記伸縮性たて編地から形成された部片の衣料における上縁あるいは下縁の少なくとも一方あるいは両方が、裁断されたままの状態で縁始末不要な縁からなり、当該縁始末不要な縁が編み方向に対して、３〜１７７度、好ましくは１０〜１２０度の角度で裁断されているのが好ましい。そうすれば、ほつれが生じたり、カーリングがおこることなく、着用者の身体にフィットする衣料を形成することができるからである。
【００４２】
本発明の衣料において、本発明の伸縮性たて編地から形成された部片は、衣料の上下方向に上縁から下縁まで連続した伸縮性たて編地からなるのが好ましい。
【００４３】
本発明の衣料において、本発明の伸縮性たて編地から形成された部片の衣料における上縁あるいは下縁の少なくとも一方あるいは両方が、裁断されたままの状態で縁始末不要な縁からなり、当該縁始末不要な縁が曲線に裁断されているのが好ましい。
【００４４】
本発明の衣料において本発明の伸縮性たて編地から形成された部片の衣料における上縁あるいは下縁の少なくとも一方あるいは両方が、裁断されたままの状態で縁始末不要な縁からなり、当該縁始末不要な縁が複数の曲線のある波形状であるのが好ましい。
【００４５】
本発明の衣料において、本発明のたて編地による部片の衣料における上縁および下縁の両方の縁が、裁断されたままの状態で縁始末不要な縁からなり、上縁および下縁が相互に非平行である、あるいは、上縁の縁の形状と、下縁の縁の形状が異なっているのが好ましい。あるいは上縁および下縁が相互に非平行であり、かつ形状も異なっているのが好ましい。
【００４６】
本発明の衣料としては、ボトム衣料（例えばショーツ、ロングガードル等）、ブラジャー、水着、レオタードのトップス等が挙げられる。
【００４７】
ボトム衣料において、本発明のたて編地による部片の裁断されたままの状態で縁始末不要な縁が、ウエストもしくは裾の少なくとも一方あるいは両方を形成している。この場合、前記部片の裁断されたままの状態で縁始末不要な縁が、編み方向に対して、２０〜８０度、さらに好ましくは３５〜６５度の角度で裁断された縁であることが好ましい。
【００４８】
ブラジャー、もしくは水着あるいはレオタードのトップスにおいて、本発明の伸縮性たて編地による部片の裁断されたままの状態で縁始末不要な縁が、バック布の上縁又は下縁の少なくとも一方あるいは両方の縁を形成しているのが好ましい。この場合、バック布を形成する前記部片の裁断されたままの状態で縁始末不要な縁が、編み方向に対して例えば１０〜９０度の角度、好ましくは７５〜９０度で裁断されていてもよい。
【００４９】
前記裁断角度について図２を用いて説明する。
【００５０】
図２中、Ａ−Ｂ−Ｃ−Ｄ−Ａで囲まれた部分が、裁断した部片であるとする。矢印Ｅ、Ｆ、Ｇはこの編地の編方向を示している。図２のＸ側を「編始め側」と言い、図２のＹ側を「編終り側」と言う。従って、縁Ａ−Ｄと、縁Ｃ−Ｄは、編始め側の縁と言うことになり、縁Ａ−Ｂと、縁Ｂ−Ｃは、編終り側の縁と言うことになる。
【００５１】
縁の裁断角度とは、「編始め側」の縁（Ａ−ＤやＣ−Ｄ）の場合には、縁のラインと編方向とがなす角度のうち、鋭角となる方の角度（α４やα３）を言う。また「編終り側」の縁（Ａ−ＢやＢ−Ｃ）の場合には、縁のラインと編方向とがなす角度のうち、鈍角となる方の角度（α１やα２）を言う。
【００５２】
以上が、本発明における縁の裁断角度の定義であるが、説明のしやすさから、例えば図２において縁Ａ−Ｂラインの裁断角度をβ１の角度を用いて説明している場合があるが、これは、縁の裁断角度の上記定義から明白なように縁Ａ−Ｂラインの裁断角度としては「１８０度−β１度」のことであることは容易に理解される。
【００５３】
縁ラインの裁断角度を上述したような本発明の態様とすることにより、裁断されたままの状態で縁始末不要な縁の身体へのフィット性が向上し、当該縁部分が、着用者の身体外側にカールすることを防止でき好ましい。即ち、裁断されたままの状態で縁始末不要な縁を、衣料の上縁又は下縁、例えば、ウエストや裾などに有する衣料は、当該縁部分が、着用者の身体外側にカールする場合がある。このようなカールを生じないようにするには、上記縁始末不要な縁となる部分の裁断ラインを、当該編地の編み方向に対し上述の角度となるように裁断することが好ましい。編地の編み方向とは、編地を編む場合の糸の供給方向に相当する。上記において編み方向に対し２０〜８０度とは、編み方向のラインを仮定した場合にその左右のいずれか側に２０〜８０度の角度であること、言い換えれば編み方向の進行方向側に角の頂点側が向いている角の角度で、編み方向の進行方向ラインに対し±２０〜８０度の角度である。
【００５４】
尚、裁断されたままで縁始末不要な縁を、身体外側にカールすることを防止する必要性の少ない部位に使用する場合には、４５度を超えない範囲で裁断した縁を有する部片を使用することも好ましい。また、裁断縁を直線状ではなく、波形などに裁断した部片を使用すれば、縁部が身体外側にカールすることを防止でき好ましい。
【００５５】
衣類の部片を裁断する際に、複数の縁部を裁断したままで縁始末不要な縁とする場合、いずれかの箇所は、編み方向に対し３〜１７７度、例えば好ましい範囲の２０〜８０度では裁断できず、例えば編み方向に２０度未満の角度で裁断せざるを得ない箇所がある。その様な縁部は波形に裁断すれば、波形のカーブとなった縁部の裁断角度を例えば好ましい範囲の２０〜８０度とすることもでき、縁部全体を実質的に２０〜８０度で裁断した効果を得られる。例えば衣料の上下方向に連続した1枚の部片を用いてショートガードルのウエストラインと裾を共に裁断したままで縁始末不要な縁とする場合など、当該衣料のデザインの関係上、両方の縁部を編み方向に対して例えば編み方向に対し２０〜８０度で裁断できないこともあり、かかる場合に、一方の縁を波状の縁にすることは好ましい。
【００５６】
特にガードルやショーツなどのボトム衣料において、上記角度で裁断した部片の縁部を、ウエストや裾に使用することが、縁部のほつれやカーリングを防止できる。
【００５７】
ブラジャー、もしくは水着あるいはレオタードのトップスの場合は、バック布となる部片は、編み方向に対して直角もしくは平行に対し±２０度などの平行もしくは直角に近い角度で裁断を行うと、バック布の着用時に横方向に伸度を持たせることができ、着用感が向上するため好ましい。バック布はカップ脇から、フックアンドアイと呼ばれる後中心連結部に向かって幅が狭くなる略台形状であり、上縁と下縁は二等辺三角形の２つの斜辺の関係となっていることが多い。よってバック布の上縁と下縁の一方は、編み方向に対して好ましくは１０〜９０度、より好ましくは７５〜９０度で裁断する。一方の縁部の裁断角度をαとすると、他方の縁部は、（１８０−α）度に近い角度で裁断することとなる。例えば、直角に近い角度で裁断する場合は、バック布の下縁は１００度で裁断し、上縁は８０度で裁断する。編み方向に対し平行に近い角度で裁断する場合は、バック布の上縁は１５度で裁断し、下縁は１６５度で裁断することとなる。この様に、バック布の部片を、編み方向に対して平行もしくは直角に近い角度以外の角度で裁断しても、裁断形状を複数の曲線のある波形状とすれば、縁部のほつれやカーリングが生ぜず、しかもある程度の伸度を有するために、差し支えない。「複数の曲線のある波形状」とは、単純にどちらか一方向に凸の曲線または凹の曲線ではなく、凹凸のある波線のような曲線など、どちらか一方向に凸の曲線と凹の曲線の複数の曲線が合成されて形成された、いわば、波線のような曲線のことを意味している。「複数の曲線のある波形状」とは所謂「波形状」の曲線のことを意味しているのである。波形状は規則的な単純な曲線の繰り返しからなるものに限られず、不規則な波形状であってもよい。
【００５８】
裁断したままの縁部の形状を波形状にする場合には、各波形状の曲線の曲率をあまり小さくしない方が引き裂き強度が低下せず、また、当該縁部のめくれなども生じにくくなり好ましい。
【００５９】
（実施の形態４）
本実施形態では、本発明のボンデッドファブリックを含んで形成された衣料の好ましい形態について説明する。
前記ボンデッドファブリックを用いて、衣料を形成する積層部片を作成する場合には、予め複数枚の前記伸縮性たて編地を重ねて貼り合わせてから所望の形状に裁断してもよいし、予め前記伸縮性たて編地それぞれを所定の同形状に裁断しておいて、それら複数枚を重ねて貼り合わせてもよい。いずれの場合も、貼り合せる複数枚の部片は、同形状で接合積層されて、実質的に１枚のボンデッドファブリック状態となる。よって本発明のボンデッドファブリックの部片に段差が生じない。また、１枚でもほつれの生じない本発明の伸縮性たて編地を貼り合わしているため、ボンデッドファブリックの部片の縁部がさばけたり、糸端が突出することなく、縁部を綺麗に出来る。貼り合わせの方法としては、前記のとおりである。
【００６０】
実施例をあげて本発明を具体的に説明する。本実施例は本発明の範囲を限定するものではない。
【実施例１】
【００６１】
１３０インチのラッセル編機を用い、２枚おさで非弾性糸に繊度４４dtex、３４フィラメントのマイクロフルダルナイロン糸を、弾性糸に繊度４４dｔexのポリウレタン透明糸を使用し、両者を同行させて共に開き目の１×１トリコットを編成した。総本数を３６００にしたので、一般的には編地の仕上巾を１６０ｃｍ程度にするが、本例では１３０ｃｍ（約７０ウエル／インチ）に設定し可能な限りの巾狭に仕上げた。また、ナイロン糸のランナーを通常の編地では８０ｃｍ／ラック以下に設定すべきところを１１０ｃｍ／ラックに、ポリウレタン糸のランナーは通常６０ｃｍ／ラック以下のところを９５ｃｍ／ラックに設定した。編成後に６チャンバー構成の装置を用い、加熱温度１９２℃、やや長かったが２０ｍ／分とヒートセットを実施し、伸縮性たて編地を得た。得られた伸縮性たて編地の外観は、整然として縁部が解れにくく極めて魅力的であり、たて方向の引裂強度を測定したところ２０〜９０Ｎであった。なお、この伸縮性たて編地の非弾性糸のランナー／弾性糸ランナー（Ａ／Ｂ）は、１．１５８であり、２．５４ｃｍあたり６８ウエールの密度であった。
ついで、得られた本発明伸縮性たて編地を、編物長１ｍ当たり約５ｇの接着を使用して１ｃｍ 2当たり約６０箇所、約０．５ｍｍ径の接着ドットにより接着し、厚さが約１ｍｍの伸縮性ボンデッドファブリックサンプルＡ及びサンプルＢに加工した。サンプルＡでは編地の編成方向を揃え、サンプルＢでは編成の編成方向が逆になるように重ねた。これらの伸縮性ボンデッドファブリックのたて方向の引裂強度を測定したところ、Ａは１１０Ｎ〜１２０Ｎ、Ｂは２２０Ｎ〜２５０Ｎであった。なお、本発明において引裂強度は、ＪＩＳ Ｌ−１０１８を準用するワコール法により島津オートグラフＡＧＳ―Ｈ５０Ｎを用いて３００mm／分の引張速度で、いずれも３枚のサンプルについて測定した値の平均値である。
【実施例２】
【００６２】
図３は本発明の裁断されたままの状態で縁始末不要な縁を有するたて編地をバック布に使用したブラジャーの主要部分の斜視図である。図４は図３に示したブラジャーの着用者の左側に相当するバック布部片１１の裁断ラインを編地上に示した平面図である。図３において、１１が伸縮性のバック布、１４が土台部、１５が前中心部であり、１８が着用時に左右のバック布を連結するための連結部、１６が乳房カップ、１７がストラップ、１９は左右の前中心部の縫合箇所である。バック布部と土台部と前中心部は、連続した１枚の布から形成されている。伸縮性のバック布１１は、裁断されたままで縁始末不要な部片で、かつ上下方向に連続した布で形成されている。この部片を構成する経編地の編み方向は矢印２３（図４参照）の示す方向である。
【００６３】
バック布部片１１は、バック布に強度を持たせるため、バック布を形成する部片２枚を熱接着性樹脂で接着して積層し、つまりボンディングして使用しており、本発明のたて編地を編み方向が逆方向となるよう２枚積層した部片を用いた。バック布を形成する部片としては、非弾性糸としてナイロン糸４４dtex、弾性糸としてポリウレタン糸７８dtexを用い（混率はナイロン糸６５重量％、ポリウレタン糸３５重量％）、非弾性糸と弾性糸とが同行する共に１×１トリコット組織で、非弾性糸と弾性糸が共に開き目により編成されている経編地で、ウェールの編密度６８／インチ（２．５４ｃｍ）を用い、これら２枚の編地の編み方向が逆方向となる様に重ねて樹脂接着してから、図４の１１で示されるバック布の形状に裁断してバック布部片として用いた。
【００６４】
そして前記バック布１１の裁断されたままの状態で縁始末不要な縁は、バック布の下側の縁（「下縁」と略称する）１３と上側の縁１２（「上縁」と略称する）の部分である。下縁１３と上縁１２はいずれも複数の波形のある波形状になっている。
【００６５】
バック布の上縁１２と下縁１３において、波形状の凹凸はほぼ同間隔で現れ、上縁１２の波形状のうち、上方に凸形状の位置に対応する下の位置の下縁１３の波形状は下方に凸形状となっており、逆に、上縁の波形状が下方に凸形状(上方には凹形状) の位置に対応する下の位置の下縁１３の波形状は上方に凸形状(下方に凹形状)となり、バック布を上下に分割する線を対称にして、バック布の上縁と下縁の凹凸が、上下でほぼ対称形状となっている。また、バック布において形成される波形状の各々の波の曲線形状がゆるやかな曲線（曲率半径の大きい曲線）で、波形状の高低差が小さいいゆるやかな波長の長い波形状となっている。言いかえるならば、えんどう豆のさやの様な形状となっている。波形状が波長が長めでかつ高低差の少ないゆるやかな波形状とすることによって、バック布の身体へのフィット性を向上させ、上下縁部のめくれを防止でき、また特に波形状の谷部分からの引き裂きが生じやすくなることを防止することが出来る。
【００６６】
尚、バック布の上縁と下縁において、複数の波形状の波の表出する間隔は上縁と下縁でほぼ同一、また波形状の高さもほぼ同一とし、上縁と下縁で、凹凸の現れる場所をずらし、上縁の波形状のうち、上方に凸形状の位置に対応する下の位置の下縁の波形状は上方に凸形状となっており、逆に、上縁の波形状が下方に凸形状(上方には凹形状) の位置に対応する下の位置の下縁１３の波形状は下方に凸形状(上方に凹形状としても良い。
【００６７】
また、バック布１１の上緑１２は、個々の波形状による凹凸を無視した場合に、全体的に下方に突出したゆるやかな曲線であり、そのゆるやかな曲線部に、ゆるやかな波の曲線部がある形状であり、バック布１１の下緑１３は、個々の波形状による凹凸を無視した場合に、全体的に上方に突出したゆるやかな曲線であり、そのゆるやかな曲線部に、ゆるやかな４つの波の曲線部がある形状となっている。
【００６８】
従って、バック布１１の下側の縁１３の縁ラインの方向は全体として曲線状であるので、バック布の下縁１３の乳房カップ側に近い方の端と連結部１８側に近い方の端を結ぶ直線と同じ方向、すなわち矢印２２で示された方向であり、編み方向に対して８５度の角度（裁断角度）がつけられている。上側の縁１２の縁ラインの方向は、当該波形の各頂点を結ぶ直線と同じ方向、すなわち矢印２１で示された方向であり、編み方向とは１０５度（裁断角度）の角度がつけらている。すなわち、バック布の上下の裁断されたままの状態で縁始末不要な縁を構成するラインは、相互に非平行とされている。尚、縁ラインが波形状となっているため、下側の縁１３の縁ラインの波形状箇所は、８５度を前後する角度で、上側の縁１２の縁ラインの波形状箇所は、１０５度を前後する角度で、裁断されている。土台部１４や前中心部１５は、編み方向に対し、ほぼ７５度の角度で裁断されている。
【００６９】
バック布の上縁から直線形状に突出している２４は、ストラップ取り付け箇所であり、先端にストラップ１７が取付けられる。ストラップ取り付け箇所２４は、バック布１１と連続しており、バック布と一体に裁断されている。縁部は、裁断したままで始末不要である。尚、バック布１１は一番広い箇所で幅９ｃｍ、細い箇所で幅４ｃｍとした。
【００７０】
尚、上縁の波形状と、下縁の波形状を波の表出が異なった間隔、あるいは異なった波の高さ、あるいは波の個数の異なる形状としても良い。
【００７１】
また、上縁の波形状と、下縁の波形状を波の表出が異なった間隔、かつ異なった波の高さ、かつ波の個数の異なる形状としても良い。
【００７２】
従来のブラジャーのバック布においては、バック布１１の上下の縁に沿ってゴムテープが設けられていたが、本実施例のブラジャーのバック布１１の上下の縁にはゴムテープを縫合していないので、ゴムテープによる厚みの増大がなく、着用時の胸囲まわりのシルエットをすっきりとしたシルエットにすることができると共に、ゴムテープの締め付け跡が肌に残ることがない。従って、バック布が身体にフィットして、運動時に生じるずれも最小限に防止し、着崩れも防止される。またバック布の縁部がめくれてしまうことも有効に防止できる。
【００７３】
バック布は前記編地が２枚積層されているので、引き裂き強度が大きく、バック布の上縁と下縁が縁部始末不要な縁であり、かつ上下方向に連続した布から形成されており、上縁から下縁に至るまで表面がフラットで段差がなく、着用時に部分的な圧迫を生じることがない。バック布部片として用いた編地は、裁断縁部がほつれの生じない布であり、かつ縁部ほつれの生じない、形状、角度、に裁断しているため、上下縁部の裁ち端が綺麗で、糸が突出することがない。
【００７４】
なお、これら２枚の編地の積層品を衣料を形成する部片として用いることは、ブラジャーのバック布だけではなく、ショーツ、ガードルなどのボトムや、ランジェリーや肌着を形成することも可能である。
【実施例３】
【００７５】
本発明のたて編地を編み方向が同方向となるよう２枚積層したバック布部片１１を用いた以外は、実施例２と同様にしてブラジャーを作成した。
【実施例４】
【００７６】
図５は裁断されたままの状態で縁始末不要な縁を有する本発明のたて編地を使用して形成されたショーツの背面図、図６は図５に示したショーツの正面図、図７は図５、図６に示したショーツの着用者の左側に相当する前脇腹−脇−ヒップ部充当部片３６の裁断ラインを編地上に示した平面図である。
【００７７】
図６〜図７において、３６が前脇腹−脇―背面部をカバーする前脇腹−脇―ヒップ部充当部片で、上下方向に連続した段差のない１枚の部片である。３７は腹部と股部をカバーする腹部−クロッチ部充当部片であり、上下方向に連続した段差のない１枚の部片からなる。左右の前脇腹−脇―ヒップ部充当部片３６は、後中心の縫合ライン３９で相互に縫合されており、前脇腹−脇―ヒップ部充当部片３６の前側の側縁は、腹部−クロッチ部充当部片３７の側縁の一部と縫合ライン４０で互いに縫合されている。つまり本ショーツは、３枚の見頃部片で形成されている。
【００７８】
図７において、生地７０中に示されたラインＭ―Ｎ―Ｏ―Ｐ―Ｑ―Ｍはこのショーツの脇からヒップ部に用いられる着用者の左側半分の部片を得るための前脇腹−脇―ヒップ部充当部片３６の裁断ラインを示したものである。
【００７９】
図示していないが、前脇腹−脇―ヒップ部充当部片３６の右側半分の部片の形状は、左側半分の部片の形状と左右線対称となる。Ｍ−Ｎラインは図６の腹部−クロッチ部充当部片３７の一部と縫合され、Ｐ−Ｑラインは図示していない前述した右側半分の部片の同様な部分と縫合されて後中心の縫合ライン３９を形成することになる。Ｏ―Ｐラインは、腹部−クロッチ部充当部片３７のクロッチ後部４２と縫合される。Ｎ−Ｏラインが、裾ラインを形成し（Ｎ−ＯラインのうちＮ−Ｒラインが前裾ライン４５、Ｒ−Ｏラインが後裾ライン４３）、Ｑ−Ｍラインがウエストライン４４を形成する。図示していない前述した右側半分の部片３６の縫製も左右対象であるので同様である。かくして図６〜図７に示したショーツを作成することができる。
【００８０】
前脇腹−脇―ヒップ部充当部片３６および腹部−クロッチ部充当部片３７は裁断されたままで縁始末不要な部片を用いている。前脇腹−脇―ヒップ部充当部片３６を構成する経編地の編み方向は、矢印３５の矢印が示す方向である。
【００８１】
前脇腹−脇―ヒップ部充当部片３６および腹部−クロッチ部充当部片３７は、地編部分の編組織が、図１で説明したような３３ｄｔｅｘのナイロン糸と７７ｄｔｅｘのポリウレタン糸とを同行させた１×１のトリコット組織で、弾性糸、非弾性糸共に開き目で、１インチ（２．５４ｃｍ）当たり７０ウェールの編み密度で編成されている。尚、無地の生地の表面にプリント加工により、小柄模様３８を付けている。
【００８２】
そして前脇腹−脇―ヒップ部充当部片３６の裁断されたままの状態で縁始末不要な縁が、４５の前裾と４３の後裾ラインの縁及び４４のウエストラインの縁の部分を形成している。後裾ライン４３は波形になっており、後裾ライン４３の方向は当該波形の各頂点を結ぶ直線と同じ方向、すなわち矢印３３で示された方向であり、編み方向３５とは５度の角度がついている。前裾ライン４５（Ｎ−Ｒ）は図７に示したように、上に若干凸の不規則な形状の曲線状になっている。ウエストライン４４は、編み方向３５の方向に対し角αが３度の角度（裁断角度）で裁断されている。従って裾ライン４３とウエストライン４４は、非平行となっている。
【００８３】
腹部−クロッチ部充当部片３７の上側の縁４６は前述したように、裁断されたままの状態で縁始末不要な縁としている。編地としては、上記前脇腹−脇―ヒップ部充当部片３６と同じ編地で同じ花柄模様を表面にプリント加工した同一の編地を用いた。
【００８４】
腹部−クロッチ部充当部片３７は、編方向や裁断縁の方向を図示していないが、腹部−クロッチ部充当部片３７の上側の縁４６が編方向に対し４５度の角度となるように裁断して用いた。
【００８５】
こうすることによって、ウエストと裾の衣料縁部を全て裁断したままで縁部始末を行っていない縁部とすることができ、かつ上下に連続した段差のない部片でショーツを形成しているため、縫製箇所を少なし、段差の少ない表面がフラットな花の小柄模様入りショーツとすることができる。特に縁部の段差をなくすことができ、裁断角度を編み方向に対し３度以上（１８０−３＝１７７度以下）、さらに裁断形状を曲線あるいは波形とすることにより、ウエストラインと裾が、裁断したままでもほつれが生じず、かつカーリングすることなく身体に密着し、ずれにくく、ウエストや裾が安定した位置に保持されやすくなり好ましい。
【００８６】
上述の様に、裾ライン４３、４５やウエストライン４４は、裁断されたままの状態で縁始末不要な縁になっており、縁始末が不要で、またゴムテープなどを用いていないので、ゴムテープの様に線状にウエストを強く締め付けることがなく、厚みが増大しないので着用時のウエストまわりのシルエットをすっきりとしたシルエットにすることができると共に、ゴムテープの締め付け跡が肌に残ることがない。また、上記裾まわりも同様である。前脇腹−脇−ヒップ部充当部片３６および腹部−クロッチ部充当部片３７は、上記編み組織に限らず、裁断したままでほつれの生じないトリコット経編地であれば、他の編組織でも良い。
【００８７】
表面にプリント加工を行わない無地でショーツを形成しても良い。
【００８８】
尚、本発明のたて編地は、ショーツの他にもロングガードルなどにも使用できる。
【産業上の利用可能性】
【００８９】
本発明の伸縮性たて編地は、衣料を形成する用途にも適用できる。
【図面の簡単な説明】
【００９０】
【図１】本発明に係る、伸縮性たて編地の編組織。
【図２】縁の裁断角度を説明するための模式図。
【図３】本発明の裁断されたままの状態で縁始末不要な縁を有する衣料の一実施の形態例のブラジャーの主要部分の斜視図。
【図４】図３に示したブラジャーの着用者の左側に相当するバック布部片１１の裁断ラインを編地上に示した平面図。
【図５】本発明の裁断されたままの状態で縁始末不要な縁を有する衣料の一実施の形態例のショーツの背面図。
【図６】図５に示したショーツの正面図。
【図７】図５、図６に示したショーツの着用者の左側に相当する前脇腹−脇−ヒップ部充当部片３６の裁断ラインを編地上に示した平面図。
【符号の説明】
【００９１】
１  非弾性糸
２  弾性糸
１１  バック布部片
１２  バック布の上側の縁（上縁）
１３  バック布の下側の縁（下縁）
１４  土台部
１５  前中心部
１６  乳房カップ
１７  ストラップ
１８  連結部
１９  左右の前中心部の縫合箇所
２１  バック布１１の上側の縁１２の縁ラインの方向を示す矢印
２２ａ、２２ｂ  バック布１１の下側の縁１３の縁ラインの方向を示す矢印
２３  編み方向を示す矢印
２４  ストラップ取り付け箇所
３３  矢印（後裾ライン４３の方向）
３５  編み方向を示す矢印
３６  前脇腹−脇―ヒップ部充当部片
３７  腹部−クロッチ部充当部片
３８  プリント小柄模様（花柄模様）
３９  後中心の縫合ライン
４０  縫合ライン
４２  クロッチ後部
４３  後裾ライン
４４  ウエストライン
４５  前裾ライン
４６  腹部−クロッチ部充当部片３７の上側の縁
【図１】
2004169262.tif 000003
【図２】
2004169262.tif 000004
【図３】
2004169262.tif 000005
【図４】
2004169262.tif 000006
【図５】
2004169262.tif 000007
【図６】
2004169262.tif 000008
【図７】
2004169262.tif 000009